FR 2529899 A1 19840113 FR 8212067 A 19820709 Fr DISPERSIONS AQUEUSES DE RESINES SYNTHETIQUES LEUR UTILISATION COMME LIANTS DANS LES COMPOSITIONS ADHESIVES ET COMPOSITIONS ADHESIVES OBTENUES La présente invention vise des dispersions aqueuses de mélanges de résines synthétiques, leur utilisation comme liants dans des compositions adhésives aptes à assembler ou contrecoller deux ou plusieurs éléments dont un au moins est constitué d'une matière difficile à coller telle que le polychlorure de vinyle, ainsi que les compositions adhésives obtenues. Il est connu que l'assemblage ou le contrecollage de matières diverses telles que les fibres textiles, les cuirs synthétiques, les cartons sur un support en polychlorure de vinyle ou le collage sur un plancher ou sur un mur de revêtements à envers en polychlorure de vinyle est particulièrement difficile Parmi les colles du commerce permettant de résoudre ce problème, on trouve des compositions adhésives à base de dispersions aqueuses de polymères d'esters acryliques particulièrement onéreuses Il existe également des colles contenant des solvants organiques, ce qui soulève des problèmes d'hygiène et de sécurité du fa it du risque d'inhalation des vapeurs de solvants par les manipulateurs et du fait de l'inflammabilité des dits solvants. La demanderesse a mis au point des dispersions aqueuses de mélanges de résines synthétiques pouvant être utilisées comme liants pour assurer l'adhérence entre une matière quelconque et une matière difficile à coller telle que les polymères ou copolymères de chlorure de vinyle, et ce sans présenter les inconvénients ci-dessus indiqués. La présente invention a donc pour objet à titre de produits industriels nouveaux des dispersions aqueuses de mélanges de résines synthétiques pouvant être utilisées comme liants dans des compositions adhésives. Conformément à l'invention, les dispersions aqueuses sont constituées essentiellement d'un mélange de 20 à 80 % en poids d'un latex d'un copolymère A de butadiène, styrène et d'au moins un acide carboxylique à insaturation éthylénique et de 80 à 20 % en poids d'un latex d'un copolymère B de styrène, d'acrylate d'alkyle o l'alkyle est en C 1 à C 8 et, éventuellement, d'au moins un acide carboxylique à insaturation éthylénique. Le copolymère A est constitué essentiellement, en poids de matière sèche du latex de A, de 40 à 70 % de butadiène, 29 à 55 % de styrène et 1 à 10 % d'au moins un acide carboxylique à insaturation éthylénique et, de préférence 45 à 70 % de butadiène, à 50 % de styrène et 2 à 5 % d'au moins un acide carboxylique à insaturation éthylénique. Le copolymère B est composé, en poids de matière sèche du latex de B, de 30 à 55 % de styrène, 40 à 65 % d'acrylate d'alkyle et O à 10 % d'au moins un acide carboxylique à insaturation éthylénique et, de préférence, 35 à 45 % de styrène, 50 à 60 % d'acrylate d'alkyle o l'alkyle est en C 2 à C 4, et 1 à 5 % d'au 2 moins un acide carboxylique insaturation thylnique. Parmi les un acide carboxyliques à insaturation éthylénique Parmi les acides carboxyliques à insaturation éthylénique entrant dans la composition du copolymère A et, éventuellement, du copolymère B, on peut citer notamment, les acides: acrylique, méthacrylique, crotonique, maléique, fumarique, itaconique, mésaconique, glutaconique et les dérivés chlorés de ces acides tels que les acides: chloroacrylique, chlorométhacrylique, chloromaléique, chlorofumarique et chloroitaconique, ou un mélange d'au moins deux de ces acides. Selon une forme préférée de réalisation de l'invention, les dispersions aqueuses sont constituées essentiellement d'un mélange de 40 à 60 % en poids du latex de copolymère A et de 60 à 40 % en poids du latex de copolymère B. Le latex de copolymère A et le latex de copolymère B avant d'être mélangés renferment de 40 à 70 % et, de préférence de 50 à % en poids de matières solides Le mélange des latex de A et de B renferme de 40 à 70 % et, de préférence de 50 à 60 % en poids de matières solides. Le latex de copolymère A ainsi que le latex de copolymère B peuvent être préparés suivant tout procédé de polymérisation en émulsion aqueuse connu en soi. Une fois les latex de A et de B préparés, leur mélange est effectué sous agitation à une température comprise entre 10 et a. 3 2529899 C, de préférence entre 200 et 30 'C et dans les proportions ci-dessus indiquées. La présente invention a également pour objet l'utilisation des dispersions aqueuses ci-dessus décrites comme liants dans des compositions adhésives aptes à assembler ou contrecoller deux ou plusieurs éléments dont un au moins est constitué d'une matière difficile à coller; elle vise également les compositions adhésives ainsi obtenues qui sont tout particulièrement intéressantes pour résoudre les problèmes d'adhérence de matières diverses aux résines à base de polymères ou de copolymères de chlorure de vinyle. Les compositions adhésives faisant l'objet de l'invention peuvent être utilisées dans différents types d'application, par exemple pour la réalisation de revêtements muraux par collage sur un sousbassement en polychlorure de vinyle cellulaire (apportant solidité et isolation phonique) d'un matériau textile décoratif tissé ou non-tissé. pour la fabrication de revêtements de sol par enduction d'une couche d'usure en polychlorure de vinyle à l'aide du mélange des latex A et B fortement chargé puis séchage. pour la fabrication de tapis touffetés avec sous-couche en polychlorure de vinyle cellulaire par enduction d'envers du tapis touffeté à l'aide du mélange de latex A et B fortement chargé, séchage puis enduction par du polychlorure de vinyle cellulaire. Elles sont en particulier intéressantes pour la confection de revêtements de sols ou muraux connus sous le nom de "Vinyl expansé relief" et obtenus par enduction ou calandrage de polychlorure de vinyle ou de copolymère chlorure de vinyle-acétate de vinyle sur un support fibreux réalisé au préalable par voie papetière, par voie fondue (spunbonded) ou par voie textile; les dites compositions adhésives selon l'invention sont bien adaptées pour effectuer l'adhérence entre les deux parties constituantes de l'ensemble. Les compositions adhésives selon l'invention conviennent également particulièrement bien pour le collage des revêtements de sol à envers en polymère ou copolymèr P de chlorure de vinyle sur un plancher, en béton par exemple. Les dites compositions adhésives comportent comme liant une dispersion aqueuse telle que décrite ci-dessus c'est-à-dire constituée d'un mélange des latex A et B, ainsi que les adjuvants usuels présents dans les formulations de colles Le rapport pondérai adjuvants/matières solides du liant est généralement compris entre 1 et 10. Les adjuvants usuels sont des agents de dispersion, des colloides protecteurs, des plastifiants, des agents de coalescence, des solvants polaires, des charges minérales, des agents réticulants, des épaississants et des agents poissants, la nature et les quantités des dits adjuvants à mettre en oeuvre étant fonction de l'application particulière recherchée. Les charges minérales comprennent notamment du kaolin, du carbonate de calcium, du gypse, de la silice, du talc pris séparément ou en mélange d'au moins deux de ces composés La taille des particules de charge est généralement comprise entre 5 et 100 pm avec un diamètre moyen de particules inférieur à 50 pm et, de préférence, de 5 à 15 pm; L'un des agents poissants usuels est la colophane. Comme agents dispersants le pyrophosphate tétrasodique, l'hexamétaphosphate de sodium et les polyacrylates de bas poids moléculaire sont les plus importants. Les plastifiants, agents de coalescence, réticulants, épaississants, collo Pdes protecteurs, solvants polaires et autres adjuvants usuels, sont choisis parmi ceux habituellement utilisés dans la formulation de colles et, plus particulièrement, phtalate de butyle, phtalate de dioctyle, white-spirit, essence de thérébenthine, carboxyméthylcellulose, polyacrylates de métaux alcalins, glyoxal, résines formophénoliques. Les compositions adhésives pour le collage de revêtements de sol sur béton pourront favorablement contenir notamment: un taux de charges minérales correspondant à un rapport pondéral charges minérales/matières solides du liant compris entre 2 et 4; une quantité de colophane correspondant à un rapport pondéral colophane/matières solides du liant compris entre 0,2 et 0,4; et éventuellement une part minime de solvant polaire correspondant à un rapport pondéral solvant + agent de coalescence + plastifiant/matières solides du liant compris entre 0,1 et 0,3. Au point de vue des propriétés physiques des compositions adhésives pour le collage des revêtements de sol sur béton, il est avantageux qu'elles présentent un p H inférieur à 8 et, de préférence, de 4 à 7 ou très voisin de 7; une viscosité de 5 000 à 000 m Pa S et, de préférence, de 15 000 à 100 000 m Pa S et tout particulièrement de 15 000 à 60 000 m Pa S; et un extrait sec mesuré d'après la norme française NFT 51 054 ( 1050 C, 2 heures) jusqu'à 90 %. Les exemples ci-après ont pour seul but d'illustrer l'invention de façon non limitative. Dans ces exemples, une série de tests a été effectuée sur des revêtements de sol à envers en différentes matières, afin d'évaluer la qualité du collage. Ces tests sont les suivants 1) Test de résistance à l'arrachement (dit de pelage) à 20 'C sous un angle de 180 'C: Il a pour but de mesurer la résistance des collages. Une plaque support de fibrociment de dimensions 7,5 x 20 cm ragrée avec de l'ARDIT comme enduit et contenant l'adjuvant IBO (ces 2 marques étant déposées et les produits fabriqués par la Société Weber et Broutin 77170 SERVON France), est séchée 24 heures à 200 C. La suite des opérations est effectuée, sauf indications contraires, dans un local conditionné à 20 'C et 65 % d'humidité relative. A l'aide d'une racle crantée (modèle de la Société Weber et Broutin) on 'enduit 5 plaques supports de fibrociment de 350 400 g/m de colle à tester Au bout de 2 minutes, on assemble simultanément les 5 plaques supports et 5 échantillons identiques de revêtement de sol préalablement découpés en bande dans le sens de la longueur en éprouvettes de 5 x 45 cm et encollés à la râcle crantée sur une surface de ( 5 x 15) cm On empile immédiatement ces 5 assemblages et applique une pression de 25 g/cm pendant 10 minutes sur la surface de l'éprouvette supérieure de l'empilage. La mesure de la résistance à l'arrachement du joint de colle ou au pelage sous un angle de 1800 est réalisée au moyen d'un dynamomètre dont la vitesse de déplacement des mâchoires est de 100 mm/minute. La mesure des forces de pelage est effectuée sur éprouvettes collées aux 5 plaques supports, comme décrit ci-dessus et conditionnées 7 jours à 200 C et 65 % d'humidité relative, autres éprouvettes collées à 5 plaques supports également comme décrit ci-dessus, d'abord conditionnées 7 jours à 200 C et 65 % d'humidité relative puis, 5 jours à 550 C en étuve sèche et, enfin, 1 jour à 20 C et 65 % d'humidité relative. Les résultats sont exprimés en da N/5 cm. 2) Détermination du pouvoir poissant (ou piégeant) Il s'agit d'une méthode en usage dans la profession consistant à effectuer un collage d'un support défini avec un revêtement défini, tout en appliquant de façon déterminée, une plaque dite de "marouflage" sur le revêtement avant et après avoir posé ce revêtement sur ledit support enduit de la colle à tester. Le mode opératoire est le suivant: une plaque support de fibrociment de dimensions 7,5 x 20 cm ragrée avec de l'ARDIT et contenant l'adjuvant IBO (ces 2 marques étant des produits fabriqués par la Société Weber et Broutin 77170 SERVON, France) est séchée 24 heures à 200 C. La suite des opérations est effectuée dans un local conditionné à 20 C et 65 % d'humidité relative. A l'aide d'une racle crantée, on enduit la plaque support de fibrociment de 350-400 g/m 2 de colle à tester. On découpe dans le sens de la longueur un échantillon de revêtement de sol à envers en mat de non-tissé polyester préparé par voie fondue à coller, (de marque déposée BICONFORT et fabriqué par la Société SOMMER S A 92200 NEUILLY, France) en éprouvette de 80 x 100 mm On plie en deux cette éprouvette en son milieu dans le sens de la largeur face extérieure contre face extérieure A l'aide de la plaque de marouflage lestée au plomb d'un poids de 2 kg et de dimensions 80 x 100 mm et 20 mm d'épaisseur, on écrase le pliage de l'éprouvette de revêtement pendant 5 minutes. minutes après le dépôt de colle sur la plaquette support de fibrociment, on applique l'éprouvette dépliée de revêtement. Ensuite, on applique sur cette éprouvette la plaque de marouflage pendant 10 secondes Si dans les 20 secondes suivantes on observe que l'éprouvette se relève, on recommence l'application de la plaque de marouflage sur l'éprouvette pendant 10 secondes et on observe à nouveau si l'échantillon se relève Ces deux opérations se répètent 10 fois au maximum. On effectue dans les mêmes conditions d'autres applications d'éprouvettes de revêtement de sol à des temps d'attente avant collage espacés de 5 minutes et jusqu'à 60 minutes maximum. On note, pour un temps d'attente donné avant collage, le nombre de fois o l'éprouvette de revêtement se relève Le pouvoir poissant est mauvais si le revêtement se relève 5 fois: on lui attribue une note égale à 5 S'il se relève 10 fois, on lui attribue la note O Un bon pouvoir poissant correspond à un nombre de relevés de O à 3 et à une note de 10 à 7. 3) Temps de gommage Au cours du test de mesure du pouvoir poissant, on note qu'au bout d'un certain temps d'attente entre l'application de la colle et la réalisation du collage, le pouvoir poissant est maximm et ne varie plus tout au long du temps de travail Ce temps d'attente représente la valeur optimale du temps de gommage C'est donc l'intervalle de temps qui -s'écoule entre le moment o l'on dépose la colle et le moment o le pouvoir poissant est jugé satisfaisant. 4) Temps ouvert Le test du pouvoir poissant est poursuivi jusqu'à ce qu'il n'y ait plus de transfert visible sur l'envers de l'éprouvette de revêtement par le film de colle On observe jusqu'à quel temps, le mouillage de la colle à l'envers de l'éprouvette de revêtement est satisfaisant pour obtenir un bon collage Dans ce but, on adopte la notation suivante correspond à un mouillage sur toute la surface de l'envers de l'éprouvette, 4 correspond à unmouillage sur les trois-quarts de la surface de l'envers de l'éprouvette, 3 correspond à un mouillage sur la moitié de la surface de l'envers de l'éprouvette, 2 correspond à un mouillage sur le quart de la surface de l'envers de l'éprouvette, 1 correspond à un mouillage sur quelques points de la surface de l'envers de l'éprouvette, 0 correspond à un mouillage nul. En pratique-, le temps ouvert de la colle sera le temps pour lequel on attribue la note de 1. 6) Temps de travail C'est le temps ouvert diminué du temps de gommage. 7) Détermination d'extrait sec des latex Suivant la norme française NFT 5 1054. 8) Détermination de la viscosité des colles La viscosité est mesurée au moyen d'un appareil Brookfield RVT à 50 tours/minute. EXEMPLE 1 On prépare par polymérisation en émulsions aqueuse de butadiène, styrène, acide fumarique et acide acrylique, un latex de copolymère A à 50 % d'extrait sec, ledit copolymère étant composé de 48 % en poids d'unités de butadiène, 48 % en poids d'unités de styrène, 2 % en poids d'unités d'acide fumarique et 2 % en poids d'unités d'acide acrylique. On prépare par polymérisation en émulsion aqueuse-de styrène, acrylate de n-butyle et acide acrylique, un latex de copolymère B à % dtextrait sec, ledit copolymère étant composé de 45 % en poids d'unités de styrène, 50 % en poids d'unités d'acrylate de n-butyle et 5 % en poids d'unités d'acide acrylique. On mélange 60 parties en poids du latex de copolymère A et 40 parties en poids du latex de copolymère B et agite, de façon à obtenir une composition homogène des deux latex. Ce mélange est incorporé, comme liant, aux ingrédients indiqués cidessous pour la préparation d'une colle de revêtement de sol dont la composition pondérale est la suivante: Mélange de latex de copolymère A et de copolymère B a 50 % d'extrait sec 200 Silice (diamètre moyen des particules 40 pm) 200 Kaolin (diamètre moyen des particules 2 pm environ) 50 Colophane 56 White Spirit 14 Essence de térébenthine 10 Dioctylphtalate 4 Solution de carboxyméthylcellulose (commercialisée sous la marque Blanose R 190 déposée par NOVACEL) à 5 % en poids 2 9 2529899 Solution aqueuse d'hexamétaphosphate de sodium à 10 % en poids 10 Le rapport pondérai colophane/latex = 56 = 0,28 Le rapport pondérai WhiteSpirit + essence de térébenthine + dioctylphtalate/liant = 28 = 0,28 Le rapport pondérai charges minérales/liant = 250/100 = 2,5 La viscosité de cette colle mesurée avec un appareil Brookfield RVT à 50 tours/minute est de 29 600 m Pa s. On a effectué avec la colle ci-dessus, des collages de divers revêtements de sol dont l'envers était de différentes natures. Le tableau 1 suivant, résume les résultats de ces essais de collage. TABLEAU 1 : Test de résistance: Test de résistance à: : à l'arrachement: l'arrachement après: Nature de l'envers du: après séchage: séchage 7 jours à: revêtement du sol: 7 jours à 20 C: 20 C puis 5 jours à: :: en da N/5 cm: 55 C et 1 jour à 20 C: ::: en da N/5 cm: : Poly(chlorure de vinyle)::: : plastifié: 2,65: 5,4: : * Taraflex "S"::: : Mousse de caoutchouc: arrachement de la: arrachement de la: : styrène-butadiène: mousse: mousse: : Mousse en polyuréthane:: ": : Poly(chlorure de vinyle::: : alvéolé: 7,4: 7,3 :Poly(chlorure de vinyle)::: * alvéolé (autre qualité): 15,75: 14,5: : Feutre: 9,5:15: : Feutre (autre qualité): 9,25: 11,6: : Carton amiante: arrachement carton: arrachement carton: :** Aiguelleté Sommer 5600 6,3: 8,25: * Marque déposée par B A T (Tarare) ** Marque déposée par SOMMER A titre de comparaison, on-a effectué des essais de collages d'un revêtement de sol à envers en poly(chlorure de vinyle) plastifié (Taraflex S du Tableau 1) avec des colles de même formulation que celle indiquée dans l'exemple 1, sauf que le mélange de latex de copolymère A et de copolymère B a été remplacé, dans un cas, par la même quantité mais de latex A seul, et dans l'autre cas, par la même quantité mais de latex B seul. On a également testé le collage avec une colle de même formu- lation mais en remplacant le mélange de latex A et B par un latex de polyacrylate de 2-éthylhexyle commercial présentant une tempé- rature de début de transition vitreuse de -510 C. 7 olz -ap uo-l:Iua AUT,l uolas ç 9 lz 09/017 9 alalm I Od OD + y aaamflodo D a 2 uelg N 910 IO O ç O ç p 7 0,1 IO glo 09 9 ú XI :odo D- ú 10 IO O ç ç 0 O 1 817 O V l'O z 4 o si 7:-aiam: l'O VO O :Od OD: m-a IN Lp ue D'oz I a-l: ino C 1 ie 9 çç': Kqnq: enb: anb- L, sino C ç s-rnd: u Lz ç/Ntp ue ap: Ta: au: D.OZ k, sino C L: l),,OZ , sino C L alul:Xazu:rmnj: e Tp:auaa: saad-e a 2 L-1 pas sa:tdb> i-jb>: sep-FDL>:t,-Ing: &Is: quamaqzvzavl zuamaqzeazv T aou 2 is Tsai azurls Tgal asnanbe ap Isal ap Isal uoisiads Tp vl ap ainiv N Z avaigvi -sj Tavaudmoz STV Ssq sep S:Itlq-rnsal sal amnspz juv A Tns Z nvelqui al 1 1 il 6686 MZ On observe que le mélange liant selon l'invention, permet un collage de revêtement de sol à enversen poly(chlorure de vinyle) considérablement plus résistant à l'arrachement que celui obtenu avec chacun des'latex constitutifs du mélange, utilisés séparément ou même avec une colle à base de polylacrylate de 2-éthylhexyle). EXEMPLE 2 On utilise le mélange de latex de l'exemple 1 commne liant pour la préparation d'une colle de revêtement de sol dont la composition pondérale est la suivante: Mélange de latex, de i'exemple 1 à % d'extrait sec 200 Carbonate de Ca (diamètre moyen des - particules 5 pm) 200 Colophane 56 Térébenthine 14 White Spirit 10 Dioctylphtalate 4 Solution de carboxyméthylcellulose (commercialisée sous la marque déposée de Blanose R 190) à 5 % en poids 2,1 Solution aqueuse d'hexamétaphosphate à 10 Z en poids 10 Rapport pondéral colophane/latex = 56 0,28 Rapport pondéral White Spirit + essence de térébenthine + dioctylphtalate/liant = 28-0,28 Rapport pondéral charge minérale/liant 200 = 2 Viscosité de la colle mesurée avec un appareil Brookfield RVT à 50 tours/minute = 99 200 m Pa s. On a mis en oeuvre cette colle pour la fixation d'un revêtement de sol à envers en polychlorure de vinyle plastifié (Taraflex S utilisé dans l'exemple 1). Les résultats d'essais de résistance à l'arrachement ou'au pelage sont les suivants: Résistance à l'arrachement après séchage 2 jours à 20 C en da N/5 cm 4,1 Résistance à l'arrachement après séchage 7 jours à 20 C, puis 5 jours à 550 C et 8,5 : l jour à 200 C pn da N/5 cm EXEMPLE 3 Dans la composition de la colle de l'exemple 2, on a remplacé les 200 g de particules de 5 pm de diamètre moyen de carbonate de Ca, par 250 g de particules de 10 pm de diamètre moyen. La viscosité de la colle mesurée comme dans l'exemple 2 était de 60200 m Pa s. Des essais de collage ont été réalisés avec le revêtement de l'exemple 2. La résistance à l'arrachement après séchage 7 jours à 20 C était de 3,8 da N/5 cm. La résistance à l'arrachement après séchage 7 jours à 20 'C, puis 5 jours à 550 C et 1 jour à 20 'C était de 6,7 da N/5 cm. EXEMPLE 4 Dans la composition de colle-mise en oeuvre dans l'exemple 3, on n'a incorporé que 0,7 partie de la solution de carboxyméthyl- cellulose au lieu de 2. La viscosité de la colle mesurée comme dans l'exemple 3, était de 19200 m Pa s. Après essais de collage du revêtement de l'exemple précédent, on a trouvé que la résistance à l'arrachement après séchage 7 jours à 200 C, était de 3,45 da N/5 cm, puis après séchage 5 jours à 550 C et 1 jour à 200 C, cette résistance était de 4,4 da N/5 cm. Temps de gommage 5 minutes Temps ouvert 35 " Temps de travail 30 Pouvoir poissant bon à 35 " W", EXEMPLE 5 Dans la préparation de la composition de colle de l'exemple 4, on a remplacé la carboxymethylcellulose par 0,7 g de polyacrylate de sodium commercialisé sous la marque déposée par la Société PROTEX d'Acrylron A 300. La viscosité de la colle mesurée comme dans l'exemple 4, était de 23200 m Pa s. Le revêtement de l'exemple 4 a été soumis aux essais de collages dont les résultats sont les suivants: Résistance à l'arrachement après séchage 7 jours à 20 C 3,35 da N/5 cm puis après séchage 7 jours à 55 C et 1 jour 5,6 da N/5 cm à 20 C Temps de gommage en minutes 5 Temps ouvert " " 25 Temps de travail " " 20 Pouvoir poissant bon à 20 minutes EXEMPLE 6 On a repris la composition de colle de l'exemple 3 mais en y ajoutant de l'eau de manière à porter sa viscosité à 52 000 m Pa s. Les mêmes essais de collage avec le mème revêtement que celui de l'exemple 3 ont donné les résultats suivants i - Résistance à l'arrachement après séchage 7 jours 3,4 da N/Scm à 20 C puis après séchage 5 jours à 55 C et 1 jour 6 da N/5 cm à 20 C Temps de gommage en minutes 5 Temps ouvert " " 20 Temps de travail " " 15 Pouvoir poissant bon jusqu'à 15 minutes REVENDICATIONS 1) Dispersions aqueuses de résines synthétiques, caractérisées en ce qu'elles sont constituées d'un mélange de 20 à 80 % en poids d'un latex d'un copolymère A de butadiène, styrène et d'au moins un acide carboxylique éthyléniquement insaturé et de 80 à 20 % en poids d'un latex d'un copolymère B de styrène, d'acrylate d'alkyle présentant un radical alkyle en C 1 C 8 et éventuellement d'au moins un acide carboxylique étbyléniquement insaturé. 2) Dispersions selon la revendication 1) caractérisées en ce que le copolymère A est constitué de 40 à 70 % en poids de butadiène, de 29 à 55 % en poids de styrène et de 1 à 10 % en poids d'au moins un acide carboxylique éthyléniquement insaturé. 3) Dispersions selon la revendication 2) caractérisées en ce que le copolymère A est constitué de 45 à 70 % en poids de butadiène, de à 50 % en poids de styrène et de 2 à 5 % d'acide carboxylique éthyléniquement insaturé. 4) Dispersions selon l'une quelconque des revendications précé- dentes caractérisées en ce que le copolymêre B est constitué de 30 à 55 % en poids de styrène, de 40 à 65 % en poids d'acrylate d'al- kyle et de O à 10 % d'au moins un acide carboxylique éthylé- niquement insaturé. ) Dispersions selon la revendication 4) caractérisées en ce que le copolymère B est constitué de 35 à 45 % en poids de styrène, de 50 à 60 % en poids d'acrylate d'alkyle et de 1 à 5 % en poids d'acide carboxyiique éthyléniquement insaturé. 6) Dispersions selon l'une quelconque des revendications précé- dentes caractérisées en ce que l'acrylate d'alkyle présente un radical alkyle en C 2 C 4. 7) Dispersions selon l'une quelconque des revendications précé- dentes caractérisées en ce que l'acide carboxylique éthyléniquement insaturé est l'acide acrylique, méthacrylique, crotonique, ma- léique, fumarique, itaconique, mésaconique, glutaconique ou ses dé- rivés chlorés. 8) Dispersions selon l'une quelconque des revendications précé- dentes caractérisées en ce qu'elles sont constituées d'un mélange de 40 à 60 % en poids d'un latex de copolymère A et de 60 à 40 % en poids d'un latex de copolymère B. 9) Dispersions selon l'une quelconque des revendications prece- dentes caractérisées en ce qu'elles contiennent de 40 à 70 Z de matière sèche, en ce que le latex de copolymère A contient de 40 à % de matière sèche, et en ce que le latex de copolymère B contient de 40 à 70 % de matière sèche. ) Application des dispersions aqueuses faisant l'objet de l'une quelconque des revendications précédentes comme liants pour compo- sitions adhésives. 11) Compositions adhésives caractérisées en ce qu'elles sont cons- tituées d'une dispersion aqueuse faisant l'objet de l'une quelcon- que des revendications 1 à-9 et d'adjuvants pour colles selon un rapport pondéra I adjuvants/matière sèche de ladite dispersion aqueuse compris entre 1 et 10.